(57)【特許請求の範囲】
【請求項１】
撚を有し、単糸繊度が５デニール以下の熱溶融性合成繊維によって構成された地経糸（Ａ・Ｂ）を、その見掛け太さ（ｄ）の２〜５倍の間隔（Ｍ）をもって配列してあること、
撚を有し、セルロース系繊維によって構成され、見掛け太さ（ｔ）が地経糸（Ａ・Ｂ）の間隔（Ｍ）と地経糸（Ａ・Ｂ）の見掛け太さ（ｄ）との差（Ｍ−ｄ）よりも細い浮経糸（Ｐ・Ｑ）を地経糸（Ａ・Ｂ）間に配列してあること、
捲縮を有し、単糸繊度が５デニール以下の１００本以上の多数の熱溶融性合成繊維マルチフイラメント糸によって構成された緯糸（Ｃ・Ｄ・Ｅ）を、地経糸（Ａ・Ｂ）の見掛け太さ（ｄ）よりも粗い間隔（Ｌ）をもって経糸間に打ち込んでベース織地を形成してあること、
配列されて交互して並ぶ２本の浮経糸の中の１本の浮経糸（Ｐ）は、１本の緯糸（Ｅ）の下に潜り複数本の緯糸（Ｃ・Ｄ）の上を超える繰り返しをもって、２本中の他の１本の浮経糸（Ｑ）は、１本の緯糸（Ｅ）の上を超え複数本の緯糸（Ｃ・Ｄ）の下に潜る繰り返しをもって、それぞれベース織地に織り込んであること、
ベース織地の単位長さに対する浮経糸（Ｐ・Ｑ）の織込長を、ベース織地の単位長さに対する地経糸（Ａ・Ｂ）の織込長の1.２倍以上に設定してあること、
地経糸（Ａ・Ｂ）の織込長との差に応じた浮経糸（Ｐ・Ｑ）の過剰の織込長分の隆起（Ｈ・Ｋ）が、複数本の緯糸（Ｃ・Ｄ）の下に潜る裏側と、複数本の緯糸（Ｃ・Ｄ）の上を超える表側とにそれぞれ形成されていることを特徴とする使い捨ておしぼり。
【請求項２】
ベース織地の外周囲は、隆起（Ｈ・Ｋ）を有しない平織地の額縁（Ｒ・Ｓ）で縁取られており、その平織地の額縁（Ｒ・Ｓ）の外周縁が縫糸（Ｔ）によって束ねられて畝（Ｕ）を形成している請求項１記載の使い捨ておしぼり。
【請求項３】
地経糸（Ａ・Ｂ）と緯糸（Ｃ・Ｄ・Ｅ）とが、ビニロン、ジアセテート、トリアセテート、その他の吸水性合成繊維によって構成されており、
浮経糸（Ｐ・Ｑ）が、木綿またはレーヨンの紡績単糸である請求項１記載の使い捨ておしぼり。
【請求項４】
液が含漬されて非透水性袋に密封されている請求項１記載の使い捨ておしぼり。
【発明の詳細な説明】
【０００１】
【発明の属する技術分野】
本発明は、飲食時などに使用する使い捨ておしぼり、より詳しくは、非透水製袋内に密封されて液の含漬で適度の湿りを持つ使い捨ておしぼりに関する。
【０００２】
【従来の技術】
従来の使い捨ておしぼりは、水分を含浸する紙製であり、一部に不織布が使用されている。不織布製ではタオル調の手触りを付与するためにエンボスの施されたものがある。
【０００３】
【発明が解決しようとする課題】
エンボスの施された不織布製の使い捨ておしぼりは、一見して柔らかい印象を与えるが、そのエンボスは、それに触れるとすぐ消失してタオル調の感触を与えないところに問題がある。いずれにせよ、織布製の使い捨ておしぼりは、高価につくため、実用化されていない。
【０００４】
そこで本発明の目的は、タオル地と同様に織成されておりながらも安価に製造でき、在来のタオル地と同程度の柔らかい感触を与え、保水性に富む織布製の使い捨ておしぼりを提供することにある。
【０００５】
【課題を解決するための手段】
本発明に係る使い捨ておしぼりは、（１）撚を有し、単糸繊度が５デニール以下の熱溶融性合成繊維によって構成された地経糸Ａ・Ｂを、その見掛け太さ（ｄ）の２〜５倍の間隔Ｍをもって配列してあること、（２）撚を有し、セルロース系繊維によって構成され、見掛け太さ（ｔ）が地経糸Ａ・Ｂの間隔Ｍと地経糸Ａ・Ｂの見掛け太さｄとの差（Ｍ−ｄ）よりも細い浮経糸（Ｐ・Ｑ）を地経糸（Ａ・Ｂ）間に配列してあること、（３）捲縮を有し、単糸繊度が５デニール以下の１００本以上の多数の熱溶融性合成繊維マルチフイラメント糸によって構成された緯糸（Ｃ・Ｄ・Ｅ）を、地経糸（Ａ・Ｂ）の見掛け太さ（ｄ）よりも粗い間隔（Ｌ）をもって経糸間に打ち込んでベース織地を形成してあること、（４）配列されて交互して並ぶ２本の浮経糸の中の１本の浮経糸Ｐは、１本の緯糸Ｅの下に潜り複数本の緯糸Ｃ・Ｄの上を超える繰り返しをもって、２本中の他の１本の浮経糸Ｑは、１本の緯糸Ｅの上を超え複数本の緯糸Ｃ・Ｄの下に潜る繰り返しをもって、それぞれベース織地に織り込のであること、（５）ベース織地の単位長さに対する浮経糸Ｐ・Ｑの織込長を、ベース織地の単位長さに対する地経糸Ａ・Ｂの織込長の1.２倍以上に設定してあること、（６）その地経糸Ａ・Ｂの織込長との差に応じた浮経糸Ｐ・Ｑの過剰の織込長分の隆起Ｈ・Ｋが、複数本の緯糸Ｃ・Ｄの下に潜る裏側と、複数本の緯糸Ｃ・Ｄの上を超える表側とにそれぞれ形成されていることを特徴とする。
【０００６】
更に具体的には、ベース織地の外周囲が隆起Ｈ・Ｋを有しない平織地の額縁Ｒ・Ｓで縁取られており、その平織地の額縁Ｒ・Ｓの外周縁が縫糸Ｔによって束ねられて畝Ｕを形成している。
【０００７】
地経糸Ａ・Ｂと緯糸Ｃ・Ｄ・Ｅとはビニロン、ジアセテート、トリアセテート、その他の吸水性合成繊維によって構成し、浮経糸Ｐ・Ｑは木綿またはレーヨンの紡績単糸を用いることができる。本発明に係る使い捨ておしぼりは、これに液を含ませて非透水性袋（容器）に密封して用いる。含漬される液としては、抗菌（除菌）性、消臭性、保湿性に優れたものを用いる。
【０００８】
【発明の実施の形態】
図１は外周囲が平織地で囲まれた使い捨ておしぼりを示しており、その円（ホ）と円（ニ）とで拡大して図示した外周縁部分では、その平織地（Ｒ・Ｓ）の外周縁の幅１０mmの部分を手繰り寄せて、縫糸Ｔで収束して周囲を縁取る畝Ｕを形成している。図１の円（イ）で拡大して図示した平織地の内側部分は、平織地（Ｒ・Ｓ）から続く地経糸Ａ・Ｂと浮経糸Ｐ・Ｑと緯糸Ｃ・Ｄ・Ｅとによって織成され、平織地Ｒ・Ｓに連続している。
【０００９】
地経糸Ａ・Ｂには、ナイロン、アクリル、ポリエステル等の熱可塑性合成繊維を使用してもよいが、好ましくはビニロン、ジアセテート、トリアセテート等の吸水性に富む（半）合成繊維の加撚された紡績糸を用いる。地経糸Ａ・Ｂを数本の紡績単糸の合撚糸とするときは、その合撚（上撚）数を３０〜８０回／メートル程度（概して６０回／メートル前後）の甘撚とする。浮経糸Ｐ・Ｑには、木綿またはレーヨンの加撚された紡績単糸を使用する。緯糸Ｃ・Ｄ・Ｅには、捲縮（クリンプ）を有する熱可塑性合成繊維、好ましくはビニロン、ジアセテート、トリアセテート等の吸水性に富む（半）合成繊維の実質的に無撚のマルチフイラメント糸を用いる。ここに『実質的に無撚』とは、マルチフイラメント糸の製造過程や製織過程における糸の巻き返し時に加わる１メートル当たり８０回未満の甘撚があってもよいことを意味する。地経糸Ａ・Ｂや緯糸Ｃ・Ｄ・Ｅに用いる合成繊維の単糸繊度は５デニール以下、好ましくは３デニール以下の１デニール前後とする。
【００１０】
図示例の使い捨ておしぼりでは、地経糸Ａ・Ｂに４０番手ビニロン紡績単糸２本合撚（撚数６０回／メートル）の見掛け太さが0.４mmの双糸が使用され、1.２mmの間隔Ｍで配列されている。浮経糸Ｐ・Ｑには見掛け太さが0.２５mmの３０番手木綿紡績単糸が使用され、各地経糸間（Ｍ）に１本の割合で配列されている。緯糸Ｃ・Ｄ・Ｅには、捲縮加工の施された単糸繊度２デニールのビニロン１５０本から成る総デニールが３００デニールのマルチフイラメント糸が使用され、0.６５mmの打込間隔Ｌを以て経糸間に打ち込まれている。
【００１１】
平織地の額縁Ｒ・Ｓに囲まれる内側（イ）では、隣合う一方の地経糸Ａが２本の緯糸Ｃ・Ｅの上を超え１本の緯糸Ｄの下に潜み、それとは逆に隣合う他方の地経糸Ｂが２本の緯糸Ｃ・Ｅの下に潜み１本の緯糸Ｄの上を超える平織組織のベース織地を形成している。一方の地経糸Ａに隣合う浮経糸Ｐは、地経糸Ａの上を超える１本の緯糸Ｃと、地経糸Ａの下に潜む１本の緯糸Ｄとの合計２本の緯糸Ｃ・Ｄの上を超え、地経糸Ａの下に潜む残りの１本の緯糸Ｅの下に潜む合計緯糸３本分（Ｃ・Ｄ・Ｅ）のリピートをもって織り込まれている。別の浮経糸Ｑは、これが隣合う浮経糸Ｐとは逆に、１本の緯糸Ｅを超え２本の緯糸Ｃ・Ｄの下に潜む合計緯糸３本分（Ｃ・Ｄ・Ｅ）のリピートをもって織り込まれている。
【００１２】
内側部分（イ）の製織過程において、浮経糸Ｐ・Ｑは地経糸Ａ・Ｂよりも多く供給され、ベース織地の単位長さに対する浮経糸Ｐ・Ｑの織込長は、地経糸Ａ・Ｂの織込長の1.４倍になっている。このように浮経糸Ｐ・Ｑが地経糸Ａ・Ｂよりも多く供給されるときは、経糸密度（Ｍ）や緯糸密度（Ｌ）が粗く、地経糸Ａ・Ｂと緯糸Ｃ・Ｄ・Ｅとによって囲まれる布目の隙間で浮経糸Ｐ・Ｑが自由に変動し得るので、紡績工程で蓄積された解撚トルクが浮経糸Ｐ・Ｑに作用し、２本の緯糸Ｃ・Ｄを連続して超え、あるいは連続して潜る浮経糸Ｐ・Ｑの連続した浮き出し部分がベース織地の表裏に膨れ上がり、輪奈状隆起（Ｋ・Ｈ）が自然に形成される。
【００１３】
円（ロ）と円（ハ）とで囲んで拡大して図示するように、この浮経糸Ｐ・Ｑが輪奈状隆起Ｈ・Ｋを形成している内側部分（イ）に前後する額縁部分Ｒ・Ｓでは、浮経糸Ｐ・Ｑと地経糸Ａ・Ｂの供給量が等しく、浮経糸Ｐ・Ｑによる隆起Ｈ・Ｋは形成されず、それらの経糸Ａ・Ｂ・Ｐ・Ｑは緯糸Ｃ・Ｄ・Ｅと共に平織地を形成する。浮経糸Ｐ・Ｑが隆起Ｈ・Ｋを形成している内側部分（イ）の左右の額縁部分Ｓでは浮経糸Ｐ・Ｑが配列されず、その浮経糸Ｐ・Ｑを配列しない分だけ地経糸Ａ・Ｂの配列を緻密にし、額縁全体Ｒ・Ｓの経糸密度と緯糸密度を均等にしてある。
【００１４】
かくして得た本発明の織布製のおしぼりは、これに抗菌性および消臭性などを有する液体を含漬させ、ガスバリヤー性を有するプラスチックフィルム製の非透水性袋に折り畳んだ状態で密封する。使用者は袋を破っておしぼりを取り出し、これで手を拭うことになる。
【００１５】
【発明の効果】
請求項１に係る本発明の使い捨ておしぼりは、地経糸Ａ・Ｂと緯糸Ｃ・Ｄ・Ｅが合成繊維によって構成されていても、その単糸繊度が５デニール以下で細く、それらの糸条の繊維間に抗菌性や消臭性を有する液が吸収され易い。経糸密度（Ｍ）や緯糸密度（Ｌ）が経糸Ａ・Ｂや緯糸Ｃ・Ｄ・Ｅの見掛け太さよりも粗くポーラスなベース織地を形成しているので、糸条の繊維間に水分が吸収され易い。とくに緯糸Ｃ・Ｄ・Ｅが捲縮を有するマルチフイラメント糸によって構成されているので、緯糸内部に水分が吸収され易い。また、ベース織地（イ）に織り込まれた浮経糸Ｐ・Ｑは親水性のセルロース系繊維によって構成されてベース織地の表面に浮き出た隆起Ｈ・Ｋを形成しているので、手に付着した水分は表面の隆起Ｈ・Ｋを介してベース織地の繊維間（Ａ・Ｂ・Ｃ・Ｄ・Ｅ）に吸収され、その水分と共に手の汚れが拭き取り易い。
【００１６】
ベース織地がポーラスでも、緯糸Ｃ・Ｄ・Ｅが無撚のマルチフイラメント糸であるため、それを係止する経糸間Ａ・Ｂで嵩高に膨らんで布目を塞ぐため、ベース織地の布目が安定し、経糸Ａ・Ｂ・Ｐ・Ｑや緯糸Ｃ・Ｄ・Ｅの目ズレが起き難い。そして全体がポーラスで経糸Ａ・Ｂ・Ｐ・Ｑや緯糸Ｃ・Ｄ・Ｅの使用量が少なく、その大半を占める地経糸Ａ・Ｂと緯糸Ｃ・Ｄ・Ｅが合成繊維であってセルロース系繊維の浮経糸Ｐ・Ｑに比して容易に入手し得るので、エンボスを施した不織布製使い捨ておしぼりと同程度の安価な布帛製の使い捨ておしぼりが得られる。このように本発明によると形状安定性、吸塵性、保水性に富む織物製の使い捨ておしぼりを経済的に得ることができる。
【００１７】
請求項２に係る本発明によると、おしぼり本体の外周縁が太く束ねられた多数本の地経糸Ａ・Ｂや緯糸Ｃ・Ｄ・Ｅの畝Ｕで縁取られており、その太い縁取り畝Ｕがポーラスなベース織地に地厚感を与える。その畝Ｕを構成する地経糸Ａ・Ｂや緯糸Ｃ・Ｄ・Ｅはおしぼり全体から連続しており、地経糸Ａ・Ｂや緯糸Ｃ・Ｄ・Ｅが５デニール以下の細い繊維によって構成されているので、それらの繊維の畝Ｕの内部での絡み合いがよく、畝Ｕがおしぼり本体から解れ出し難い利点を有する。
【００１８】
請求項３に係る本発明によると、浮経糸Ｐ・Ｑが、加撚された紡績単糸であって断面が丸く、ポーラスなベース織地の中で解撚トルクが作用して隆起Ｈ・Ｋがランダム方向に倒れ易く、使い捨ておしぼり全体が手触りのよい使い古しのタオルの観を呈し、それが親水性のセルロース繊維から成り、地経糸Ａ・Ｂと緯糸Ｃ・Ｄ・Ｅもビニロン、ジアセテート、トリアセテート等の吸水性合成繊維から成るので、この点でも吸水性と保水性に富む使い捨ておしぼりが得られる。
【００１９】
請求項４に係る本発明によると、緯糸Ｃ・Ｄ・Ｅが、単糸繊度５デニール以下の極細で捲縮（クリンプ）を有する合成繊維の無撚のマルチフイラメント糸によって構成され、ポーラスなベース織地の中で嵩高に膨らんでいるので、おしぼり本体に含漬させた液は緯糸Ｃ・Ｄ・Ｅの内部に吸収保持され易い。一方、そのように緯糸Ｃ・Ｄ・Ｅがポーラスなベース織地の中で嵩高に膨らんでいるので、水分が緯糸Ｃ・Ｄ・Ｅの繊維間で移動し易く、使用時に押圧すると緯糸Ｃ・Ｄ・Ｅの内部から液が滲み出て、拭き易い使い捨ておしぼりが得られる。
【図面の簡単な説明】
【図１】本発明に係る使い捨ておしぼりの斜視図である。
【符号の説明】
Ａ・Ｂ  地経糸
Ｃ・Ｄ・Ｅ  緯糸
Ｈ・Ｋ  隆起
Ｌ  緯糸の間隔
Ｍ  地経糸の間隔
Ｐ・Ｑ  浮経糸
Ｒ・Ｓ  額縁
Ｔ  縫糸
Ｕ  畝
【図１】
0003685313.tif 000002